(57)【特許請求の範囲】
【請求項１】
円筒状の胴部と、該胴部よりも小径の筒部を有する有底円筒部と、該有底円筒部と該胴部とを連結する傾斜状の肩部とを備えると共に、該肩部と該有底円筒部とを連結する部分に、該肩部の表面から徐々に該有底円筒部の表面に移行する様な傾斜面が形成され、該傾斜面の曲率半径が前記有底円筒部の半径以上である一体成形の金属薄板製の容器用部品の製造方法であって、
金属薄板製の有底円筒体の胴部外面のうち底部近傍の部分に接触するダイと、該底部近傍の胴部の内面に接触するプッシャーとによって皺押さえし、かつ、前記底部の内面に絞りパンチを接触させると共に、前記ダイおよびプッシャーと絞りパンチとを前記有底円筒体の軸線方向に相対移動させる絞り成形を複数回繰り返すことにより、前記胴部に続く傾斜面からなる肩部と、該肩部に続きかつ前記胴部よりも小径の筒部を有する有底円筒部とを形成する第一の絞り成形工程と、
先端部に直径方向外方へ突出している大径部を有し、該大径部の下方が小径になっており、全体として略円柱状のパンチと、該パンチの外側に配置されており、その先端の外径が該パンチの大径部以下で、該先端付近から離れるに従って外径が漸増する領域を備えた略円筒状のプッシャーの先端側を、前記有底円筒部内に挿入し、一方、前記有底円筒体の外側には、円筒状の内周面と、該内周面から先端側に近づくに従って徐々に拡径するようなテーパー面が付与された傾斜成形面と、該傾斜成形面から離れるに従って拡径する方向に湾曲された環状の湾曲成形面とを備えたダイを、前記湾曲成形面側が前記有底円筒体側の底部側に近くなる様に配置させ、前記パンチ及び前記プッシャーと、前記ダイとが互いに接近する方向に前記パンチと前記ダイとを相対的に移動させることによって、前記有底円筒部を更に小径化すると共に、前記肩部と前記有底円筒部とを連結する部分が、前記肩部の表面から徐々に前記有底円筒部の表面に移行する様な傾斜面であって、該傾斜面の曲率中心が前記容器用部品の外側に存在し、かつ該傾斜面の曲率半径が前記有底円筒部の半径以上であるものを形成する様に、前記有底円筒部を再絞り成形する第二の絞り成形工程と、
形成予定の肩部形状の筒部側寄りの形状を備えた先端部内面を有するダイと、形成予定の肩部形状の筒部側寄りの形状を備えた先端部外面を有するプッシャーと、前記有底円筒部の底部に対して押圧力を加えるパンチとを用い、該パンチによって前記有底円筒部の底部に対して押圧力を加えることにより、前記有底円筒部の筒部及び肩部に対して、前記底部側への引張力を与えて、前記第一の絞り成形工程および前記第二の絞り成形工程で形成された前記傾斜面の円周方向に沿って存在していた前記境界部分の線状の痕跡の１つ以上を消去して、前記傾斜面を滑らかに再成形する再成形工程と
を行うことを特徴とする金属薄板製の容器用部品の製造方法。
【請求項２】
前記再成形工程が、先端部内面形状が、形成予定の容器用部品の少なくとも前記有底円筒部の下方部分及び肩部の上方部分の形状と略同一に形成されたダイを、前記第二の絞り成形工程で形成された小径の有底円筒部の外面側に配置し、先端部外面形状が、前記形成予定の容器用部品の少なくとも前記小径の有底円筒部の下方部分及び該肩部の上方部分の形状と略同一に形成されたプッシャーを、前記第二の絞り成形工程で形成された前記小径の有底円筒部及び前記肩部の内面側に配置し、先端部が直径方向外方へ突出して大径部を形成していると共に、該先端部が、前記第二の絞り成形工程で形成された前記小径の有底円筒部の内径と略等しい外径を有しているパンチを、先端が前記プッシャーの先端よりも前記小径の有底円筒部の底部側に位置しかつ該パンチの大部分が前記プッシャーの内部に位置する様に配置して、前記パンチと前記ダイとを相対的に移動させて、前記パンチによって前記小径の有底円筒部の底部に内面側から押圧力を加えながら、前記ダイと前記プッシャーとによって前記肩部を押し延ばして、前記肩部に存在する複数回の絞り成形により形成された前記小径の有底円筒部と傾斜面から成る肩部との境界であった円周方向に沿う線状の痕跡の１以上を消して滑らかな面に再成形することを特徴とする請求項１に記載の金属薄板製の容器用部品の製造方法。
【請求項３】
前記第二の絞り成形工程での成形加工を、前記第二の絞り成形工程で絞り成形する前の前記小径の有底円筒部と肩部との境界部分が、前記ダイと前記プッシャーとの間に引き込まれるまで遂行することを特徴とする請求項１又は２に記載の金属薄板製の容器用部品の製造方法。
【請求項４】
前記第一の絞り成形工程の複数回の絞り成形のうち、２回目以降の絞り成形では、前回の絞り成形によって形成された小径の有底円筒部と傾斜面から成る肩部との境界線部分をダイとプッシャーとの間に引き込むまで絞り成形を行うことにより、前記傾斜面から成る肩部に存在する前回の絞り成形による前記境界線部分の屈曲の程度を浅くする加工を行うことを特徴とする請求項１乃至３のいずれかに記載の金属薄板製の容器用部品の製造方法。
【請求項５】
前記第一の絞り成形工程の複数回の絞り成形のうち、２回目以降の絞り成形では、前回の絞り成形によって形成された小径の有底円筒部と傾斜面から成る肩部との境界線部分を前記ダイとプッシャーとの間に引き込むまで絞り成形を行うことにより、前記傾斜面から成る肩部に存在する前回の絞り成形による前記境界線部分の屈曲の程度を浅くする加工を行い、その後、前記傾斜状肩部と略同じ傾斜角度の傾斜成形面を内面側に備えたダイと、前記傾斜状肩部と略同じ傾斜角度の傾斜成形面を外面側に備えたプッシャーとを用いて、１以上の境界線部分の痕跡を有する傾斜状肩部を挟んで押し延ばして滑らかな傾斜面に再成形する第一の再成形工程を行い、次いで、前記複数回の絞り成形により形成された前記小径の有底円筒部を、更に小径の有底円筒状に再絞り成形すると共に、前記第一の再成形工程で滑らかな傾斜面に形成した傾斜状肩部の上方に、下方よりも前記小径の有底円筒部の軸心に対する傾斜角度が小さい傾斜面及びその上方の前記小径の有底円筒部との境界となるなだらかな傾斜面の移行部分を形成し、更に、前記第一の再成形工程で形成された前記小径の有底円筒部と前記傾斜面から成る肩部との境界線部分の屈曲の程度を浅くする加工を行う第二の絞り工程を行い、その後、パンチと、前記形成予定の容器用部品の少なくとも前記小径の有底円筒部の下方部分及び該肩部の上方部分の形状と略同一に形成された外面形状を先端部に有するプッシャーと、前記形成予定の容器用部品の少なくとも前記有底円筒部の下方部分及び肩部の上方部分の形状と略同一に形成された内面形状を先端部に有するダイとを用いて、前記パンチによって前記小径の有底円筒部の底部に内面側から押圧力を加えながら、前記プッシャーと前記ダイによって、屈曲の程度を浅くされた前記境界線部分の痕跡を有する部分の傾斜状肩部を押し延ばして滑らかな傾斜面に再成形する第二の再成形工程を行うことを特徴とする請求項１乃至４のいずれかに記載の金属薄板製の容器用部品の製造方法。
【発明の詳細な説明】
【０００１】
【発明の属する技術分野】
この発明は、液体又は粉体等を収容する容器に用いられる金属薄板製の容器用部品の製造方法に関するものである。
【０００２】
【従来の技術】
近年、アルミニウムなどの金属材料により構成されたボトル型の容器について、ガラス瓶に比べて軽量であり、また熱伝導性が高いために冷蔵庫で急速に冷却され易く、さらに容器を回収した後に、容器を圧潰して金属材料の再利用を図る作業が容易であり、そしてＰＥＴボトルに比べて密封性が高く、内容物の状態を変化させることなく長期間保存できるなどの利点を有することが認識されるようになり、その需要が急速に高まってきている。
【０００３】
このようなボトル型の金属容器の一例が、実開昭５８−８８３２８号公報、実開昭５８−１３６４２３号公報、実開昭６０−１２０９２０号公報、特開昭６４−６２２３３号公報、特表平１０−５０９０９５号公報、米国特許第５７１８３５２号明細書などに記載されている。実開昭５８−８８３２８号公報、実開昭５８−１３６４２３号公報に記載されている金属容器は、容器の胴部に肩部、傾斜部を介して口頸部が連続され、この口頸部に、タブの引き上げにより口頸部から離脱する蓋を取り付けたものである。
【０００４】
実開昭６０−１２０９２０号公報、特開昭６４−６２２３３号公報に記載されている金属容器は、胴部に肩部、傾斜部を介して口頸部が連続されているとともに、口頸部にはプラスチック製の円筒部が固着されている。円筒部の外周にはねじ部が形成されており、このねじ部にキャップを取り付けて封緘する様に構成されている。特表平１０−５０９０９５号公報、米国特許第５７１８３５２号明細書に記載されている金属容器は、その胴部に肩部および傾斜部を介して口頸部が連続して形成されていると共に、口頸部自体にねじ部が転造されており、このねじ部にキャップが取り付けられる様に構成されている。
【０００５】
【発明が解決しようとする課題】
上記の各公報に記載されているボトル型金属容器は、肩部が少なくとも一つ以上の環状段部を備えた略円錐台形状に構成され、あるいは胴部の中心線に対する鋭角側の角度が大きく設定された傾斜部を有する円錐台形状に構成されている。このため、これらの公報に記載されている金属容器は、その外観から、利用者に対して視覚的な凹凸感（ごつごつ感）を与えやすく、審美性に欠けているという問題があった。また、肩部がドーム形状に構成されている金属容器は、中心線に対する角度が大きく設定されている金属容器と比較して、全体的に丸みのある印象を視覚的に与えるため、審美性には優れている。
【０００６】
しかしながら、ガラス製の日本酒用小瓶（３００ないし５００ｍｌ）の様に、なだらかで比較的長い傾斜面を有する肩部と、円筒状の口頸部と、なだらかに傾斜しながら円筒状になる肩部から口頸部への移行部分とを備えたガラス製容器と、上記ドーム型金属容器とを比較すると、上記ドーム型金属容器は、小径となっている円筒状の口頸部が比較的短く、その下に直ちにドーム状肩部が続いているので、いわゆる「ずん胴」という印象が強く、細身感や優美感に欠けていた。
【０００７】
また、例えば、絞りしごき缶の成形材料として使用されている様な、比較的薄く（約０．１〜０．４ｍｍ）、しかも硬質のアルミニウム合金板や表面処理鋼板の様な金属板から形成した有底円筒状の缶（またはカップ）の底部側を複数回絞り加工することにより、小径の有底円筒部と肩部とを成形するとした場合、なだらかな傾斜面を有する肩部を成形すること自体かなり難しく、どうしても成形後に環状の段部が幾つか残った肩部となってしまう。その上、肩部から口頸部への移行部分がなだらかな傾斜面となる様に成形することも、なだらかな傾斜面の肩部を成形するよりも更に困難であった。
【０００８】
この発明は、上記の様な事情を背景としてなされたものであり、約０．１〜０．４ｍｍの厚さの硬質の金属薄板を材料として、口頸部となる小径の有底円筒部と胴部とを連結させる肩部及び肩部から小径の有底円筒部への移行部分（肩部と小径の有底円筒部との連結領域）に段部や凹凸などを設けることなく、しかも該移行部分がなだらかな傾斜面となっている金属薄板製の容器用部品の製造方法を提供することを目的とする。
【０００９】
【課題を解決するための手段およびその作用】
上記目的を達成するため請求項１の発明は、円筒状の胴部と、該胴部よりも小径の筒部を有する有底円筒部と、該有底円筒部と該胴部とを連結する傾斜状の肩部とを備えると共に、該肩部と該有底円筒部とを連結する部分に、該肩部の表面から徐々に該有底円筒部の表面に移行する様な傾斜面が形成され、該傾斜面の曲率半径が前記有底円筒部の半径以上である一体成形の金属薄板製の容器用部品の製造方法であって、金属薄板製の有底円筒体の胴部外面のうち底部近傍の部分に接触するダイと、該底部近傍の胴部の内面に接触するプッシャーとによって皺押さえし、かつ、前記底部の内面に絞りパンチを接触させると共に、前記ダイおよびプッシャーと絞りパンチとを前記有底円筒体の軸線方向に相対移動させる絞り成形を複数回繰り返すことにより、前記胴部に続く傾斜面からなる肩部と、該肩部に続きかつ前記胴部よりも小径の筒部を有する有底円筒部とを形成する第一の絞り成形工程と、先端部に直径方向外方へ突出している大径部を有し、該大径部の下方が小径になっており、全体として略円柱状のパンチと、該パンチの外側に配置されており、その先端の外径が該パンチの大径部以下で、該先端付近から離れるに従って外径が漸増する領域を備えた略円筒状のプッシャーの先端側を、前記有底円筒部内に挿入し、一方、前記有底円筒体の外側には、円筒状の内周面と、該内周面から先端側に近づくに従って徐々に拡径するようなテーパー面が付与された傾斜成形面と、該傾斜成形面から離れるに従って拡径する方向に湾曲された環状の湾曲成形面とを備えたダイを、前記湾曲成形面側が前記有底円筒体側の底部側に近くなる様に配置させ、前記パンチ及び前記プッシャーと、前記ダイとが互いに接近する方向に前記パンチと前記ダイとを相対的に移動させることによって、前記有底円筒部を更に小径化すると共に、前記肩部と前記有底円筒部とを連結する部分が、前記肩部の表面から徐々に前記有底円筒部の表面に移行する様な傾斜面であって、該傾斜面の曲率中心が前記容器用部品の外側に存在し、かつ該傾斜面の曲率半径が前記有底円筒部の半径以上であるものを形成する様に、前記有底円筒部を再絞り成形する第二の絞り成形工程と、形成予定の肩部形状の筒部側寄りの形状を備えた先端部内面を有するダイと、形成予定の肩部形状の筒部側寄りの形状を備えた先端部外面を有するプッシャーと、前記有底円筒部の底部に対して押圧力を加えるパンチとを用い、該パンチによって前記有底円筒部の底部に対して押圧力を加えることにより、前記有底円筒部の筒部及び肩部に対して、前記底部側への引張力を与えて、前記第一の絞り成形工程および前記第二の絞り成形工程で形成された前記傾斜面の円周方向に沿って存在していた前記境界部分の線状の痕跡の１つ以上を消去して、前記傾斜面を滑らかに再成形する再成形工程とを行うことを特徴とする方法である。
【００１０】
したがって請求項１の発明の方法では、先ず、有底円筒体の底部側に複数回の絞り加工から成る第一の絞り成形加工が施され、その底部の一部が胴部に対して延伸されて前記胴部より小径の有底円筒部が形成され、また同時にその胴部と小径の有底円筒部との間の部分が、傾斜面から成る肩部となる。ここで、一回の絞り加工で形成される有底円筒部が胴部に対して小径であるから、有底円筒部と肩部との境界領域は素材が大きく屈曲した状態となる線状の境界部分が生じ、次の更に小径の有底円筒部の絞り加工により、この境界部分は肩部へ移動する。同様の絞り加工を繰り返せば、次の境界部分が肩部へ移動する。
第二の絞り成形工程では、先端部が直径方向外方へ突出している大径部となっているパンチを使用すると共に、この大径部をプッシャーの先端よりも小径の有底円筒部の底部側に配置させてから、パンチとダイとを相対的に移動させることにより絞り成形を行うので、パンチの先端部の外周面が小径の有底円筒部の内周面と密着して該パンチからの押圧力が小径の有底円筒部の底部に確実に伝わる。その結果、前記底部側への強い引張力が絞り成形されている小径の有底円筒部及び肩部に作用し、肩部の上方及び肩部から小径の有底円筒部への移行部分（境界部分）が、ダイの先端部内面形状（先端部が徐々に大径となる形状となっている）及びプッシャーの先端部外面形状（先端付近から離れるに従って外径が漸増する領域を備えている形状）と同一形状に成形される（すなわち肩部及び肩部から前記小径の有底円筒部への移行部分の外面及び内面がそれぞれプッシャーの外面形状及びダイの内面形状を転写された形状に成形される）ので、この工程では、小径の有底円筒部と肩部との連結部分には境界線が形成されない。この時、成形工程前の有底円筒部と肩部との境界部分が肩部に移動する。
従って、新たな小径有底円筒部と肩部との連結部分はなだらかに連続する傾斜面、即ち、曲率中心を容器用部品の外側に持ち、かつ、その曲率半径が前記有底円筒部の半径以上となった凹曲面のなだらかな傾斜面となるように形成される。この時、この成形工程前の有底円筒部と肩部との境界部分が肩部に移動する。
さらに、これに続く再成形工程では、パンチによる有底円筒部の底部に対する押圧力によって、その小径化された有底円筒部に軸線方向に延ばす荷重が掛けられ、それに伴って肩部に引っ張り力が付与される。その結果、肩部における前記境界部分に線状に生じていた痕跡の少なくとも１つが、肩部の延伸によって消去され、ダイの先端部の内面形状及びプッシャーの先端部の外面形状に合致した滑らかに連続する傾斜面が形成される。その結果、胴部から肩部を経て小径の円筒部に到る次第に細くなる部分が、滑らかな曲面によって形成され、細身感や優美感のある意匠性に優れた容器用部品が得られる。
【００１６】
また、請求項２の発明は、請求項１における前記再成形工程が、先端部内面形状が、形成予定の容器用部品の少なくとも前記有底円筒部の下方部分及び肩部の上方部分の形状と略同一に形成されたダイを、前記第二の絞り成形工程で形成された小径の有底円筒部の外面側に配置し、先端部外面形状が、前記形成予定の容器用部品の少なくとも前記小径の有底円筒部の下方部分及び該肩部の上方部分の形状と略同一に形成されたプッシャーを、前記第二の絞り成形工程で形成された前記小径の有底円筒部及び前記肩部の内面側に配置し、先端部が直径方向外方へ突出して大径部を形成していると共に、該先端部が、前記第二の絞り成形工程で形成された前記小径の有底円筒部の内径と略等しい外径を有しているパンチを、先端が前記プッシャーの先端よりも前記小径の有底円筒部の底部側に位置しかつ該パンチの大部分が前記プッシャーの内部に位置する様に配置して、前記パンチと前記ダイとを相対的に移動させて、前記パンチによって前記小径の有底円筒部の底部に内面側から押圧力を加えながら、前記ダイと前記プッシャーとによって前記肩部を押し延ばして、前記肩部に存在する複数回の絞り成形により形成された前記小径の有底円筒部と傾斜面から成る肩部との境界であった円周方向に沿う線状の痕跡の１以上を消して滑らかな面に再成形することを特徴とする方法である。
【００１７】
したがって、請求項２の発明によれば、請求項１の発明と同様の作用が生じる他に、先端部が直径方向外方へ突出して大径部となっているパンチを使用すると共に、この大径部をプッシャーの先端よりも小径の有底円筒部の底部側に配置させてから、パンチとダイとを相対的に移動させることにより再成形工程を行うので、パンチの先端部の外周面が前記小径の有底円筒部の内周面と密着して該パンチからの押圧力が前記小径の有底円筒部の底部に確実に伝わる。
その結果、肩部が前記底部側に引っ張られて、第二の絞り工程後に肩部に存在していた境界線部分がダイとプッシャーとの間に入り込むと、該境界線部分は前記小径の有底円筒部側への引張力とダイとプッシャーとから押圧力とを受けるので、該境界線部分の屈曲部は引き延ばされ、ダイの先端部内面形状（形成予定の容器用部品の少なくとも小径の有底円筒部の下方部分及び肩部の上方部分の形状）及びプッシャーの先端部外面形状（形成予定の容器用部品の少なくとも小径の有底円筒部の下方部分及び肩部の上方部分の形状）と同一の形状に再成形される（すなわち肩部はその外面及び内面に、それぞれダイの内面形状及びプッシャーの外面形状を転写される）結果、複数回の絞り成形によって形成されて前記小径の有底円筒部と傾斜状肩部との境界として肩部に存在した痕跡が滑らかにされる。
【００１８】
さらに、請求項３の発明は、請求項１又は請求項２において、前記第二の絞り成形工程での成形加工を、該第二の絞り成形工程で絞り成形する前の前記小径の有底円筒部と肩部との境界部分が、前記ダイとプッシャーとの間に引き込まれるまで遂行することを特徴とする方法である。
【００１９】
したがって、請求項３の発明によれば、請求項１又は２の発明と同様の作用が生じる他に、第二の絞り成形工程では、前回の絞り成形によって形成された小径の有底円筒部と傾斜面から成る肩部との境界線部分を、ダイとプッシャーとの間に引き込むまで絞り成形を行うので、該境界線部分の屈曲の程度が浅くされ、後で行われる再成形工程の押し延ばしにより、肩部が滑らかな傾斜面に容易に再成形される。
【００２０】
さらにまた、請求項４の発明は、請求項１乃至３のいずれかにおいて、前記第一の絞り成形工程の複数回の絞り成形のうち、２回目以降の絞り成形では、前回の絞り成形によって形成された小径の有底円筒部と傾斜面から成る肩部との境界線部分を前記ダイとプッシャーとの間に引き込むまで絞り成形を行うことにより、前記傾斜面から成る肩部に存在する前回の絞り成形による前記境界線部分の屈曲の程度を浅くする加工を行うことを特徴とする方法である。
【００２１】
したがって、請求項４の発明によれば、請求項１乃至３のいずれかの発明と同様の作用が生じる他に、第一の絞り成形工程の複数回の絞り成形のうち、２回目以降の絞り成形では、前回の絞り成形によって形成された前記小径の有底円筒部と傾斜面から成る肩部との境界線部分をダイとプッシャーとの間に引き込んで該境界線部分の屈曲の程度を浅くする加工を行うので、その後に行う再成形工程でダイとプッシャーとにより押し延ばしすることにより、該境界線部分の痕跡を容易に消すことができる。
【００２２】
そして、請求項５の発明は、請求項１乃至４のいずれかにおいて、前記第一の絞り成形工程の複数回の絞り成形のうち、２回目以降の絞り成形では、前回の絞り成形によって形成された小径の有底円筒部と傾斜面から成る肩部との境界線部分を前記ダイとプッシャーとの間に引き込むまで絞り成形を行うことにより、前記傾斜面から成る肩部に存在する前回の絞り成形による前記境界線部分の屈曲の程度を浅くする加工を行い、その後、前記傾斜状肩部と略同じ傾斜角度の傾斜成形面を内面側に備えたダイと、前記傾斜面から成る肩部と略同じ傾斜角度の傾斜成形面を外面側に備えたプッシャーとを用いて、１以上の境界線部分の痕跡を有する傾斜状肩部を挟んで押し延ばして滑らかな傾斜面に再成形する第一の再成形工程を行い、次いで、前記複数回の絞り成形により形成された前記小径の有底円筒部を、更に小径の有底円筒状に再絞り成形すると共に、前記第一の再成形工程で滑らかな傾斜面に形成した傾斜状肩部の上方に、下方よりも前記小径の有底円筒部の軸心に対する傾斜角度が小さい傾斜面及びその上方の前記小径の有底円筒部との境界となるなだらかな傾斜面の移行部分を形成し、更に、前記第一の再成形工程で形成された前記小径の有底円筒部と前記傾斜状肩部との境界線部分の屈曲の程度を浅くする加工を行う第二の絞り工程を行い、その後、パンチと、前記形成予定の容器用部品の少なくとも前記小径の有底円筒部の下方部分及び該肩部の上方部分の形状と略同一に形成された外面形状を先端部に有するプッシャーと、前記形成予定の容器用部品の少なくとも前記有底円筒部の下方部分及び肩部の上方部分の形状と略同一に形成された内面形状を先端部に有するダイとを用いて、前記パンチによって前記小径の有底円筒部の底部に内面側から押圧力を加えながら、前記プッシャーと前記ダイによって、屈曲の程度を浅くされた前記境界線部分の痕跡を有する部分の傾斜面から成る肩部を押し延ばして滑らかな傾斜面に再成形する第二の再成形工程を行うことを特徴とする方法である。
【００２３】
したがって、請求項５の発明によれば、請求項１乃至４のいずれかの発明と同様の作用が生じる他に、第一の絞り成形工程のうちの２回目以降の絞り成形で、前回の絞り成形により形成された前記小径の有底円筒部と傾斜面から成る肩部との境界線部分の屈曲の程度を浅くした後、第一の再成形工程では屈曲の程度を浅くされた境界線部分の痕跡の１以上を押し延ばして滑らかにする。
その後の第二の絞り成形工程で、有底円筒部を更に小径に絞り成形すると共に、その小径有底円筒部と肩部との境界をなだらかな傾斜面（曲率半径の中心が前記容器用部品の外側に存在すると共に、その曲率半径が前記有底円筒部の半径以上であるなだらかな傾斜面）にする。
更に、第一の再成形工程での小径有底円筒部と肩部との境界線部分の屈曲の程度を浅くした後、第二の再成形工程で、屈曲の程度を浅くした境界線部分の痕跡を有する肩部を押し延ばして滑らかにするので、全体として滑らかな傾斜面を有する肩部と、小径有底円筒部と、なだらかな傾斜面となっている前記肩部から前記小径有底円筒部への移行部分を有する金属薄板製容器用部品が形成される。
【００２５】
上記した本発明の製造方法によって形成された金属薄板製の容器用部品は、一端開口の比較的大径の円筒状胴部と、該円筒状胴部に繋がる滑らかな傾斜面を備えた肩部と、該肩部に繋がる比較的小径の円筒部とが一体成形されており、前記肩部から前記小径の円筒部への移行部分が、前記傾斜面から前記小径の円筒部に繋がり、かつ前記容器用部品の外部に曲率中心を持つ他の傾斜面であって、かつ傾きが徐々に変化する曲面をなし、さらに前記他の傾斜面の曲率半径が、前記小径の円筒部の半径以上である。即ち、肩部から小径の円筒部への移行部分では、肩部の傾斜面から小径の円筒部に到る部分が、徐々に傾きが変化する凹曲面となっており、しかも該移行部分は、前記小径の円筒部の半径以上の曲率半径を備えているので、胴部に比べて小径である円筒部及びその下端部分の長さが長くなる結果、容器用部品全体を見ると、「細身感及び優美感を有する容器用部品である。」との印象を観察者に与えることができる。
【００２７】
本発明の製造方法によって形成された金属薄板製の容器用部品は、前記小径の円筒部の先端部分を開口して、その開口端にカーリング加工を施すことができ、その様にすれば、小径円筒部を飲み口又は注ぎ口とし使用でき、また、このカール部にキャップのシール材を密着させることにより、この部分を密封することができるので、容器の部品として使用できる。
【００２８】
更に、小径円筒部にキャップを冠着させ、胴部下端に底蓋を固着して容器を完成させるか、または、胴部下端部を、一端開口の円筒状体の開口端部分に接合或いは巻き締め固着（胴部下端部に缶蓋のフランジ部を形成する）し、小径円筒部にキャップを冠着させて（例えば、カール部の外面に沿ってキャップのスカート部をクリンプしたり、更に小径円筒部のカール部の下方にネジ部を形成し、ネジキヤップを小径円筒部に螺合させて）飲料又は粉体等の容器とすることができる。
【００２９】
【発明の実施の形態】
次に、この発明の実施形態を図面に基づいて説明する。図１は、この発明の第一実施形態であるボトル型金属容器（以下、単に容器と記す）１の一部を破断した正面図である。容器１は、筒形状の容器本体２と、円板形状の底蓋３とを有している。容器本体２は、円筒形状の胴部１６と、胴部１６における底蓋３側とは反対側の端部に連続して設けられた円錐台形の肩部２１と、肩部２１における胴部１６とは反対側の端部に連続して設けられ、容器１の軸心に対する傾斜角度が徐々に小さくなる様に傾斜している傾斜部４５と、傾斜部４５における肩部２１とは反対側の端部に連続して設けられた円筒状の口頸部４１と、口頸部４１の中央付近に設けられたねじ部８と、口頸部４１における肩部２１とは反対側の端部に設けられたカール部９とを有している。肩部２１は、傾斜部４５に近付くに従い、容器１の軸心に対する傾斜角度が次第に零に近付く様に縮径する方向のテーパー面を備えている。また、前記カール部９の内側に開口部１０が形成されている。尚、前記胴部１６と底蓋３とが、巻締部１１により固着されている。
【００３０】
上記の構成を有する容器１の製造過程の概略を、図２ないし図４に基づいて説明する。まず、図２に示す様に、厚さが０．１mmないし０．４mmの硬質の製缶用のアルミニウム合金板や表面処理鋼板などの金属薄板（図示せず）を円板状に打ち抜いて、一つの容器１に対応するブランク１２を製造する。ここで、金属薄板としては、例えば、硬質のアルミニウム合金板の両面に、予めポリエステル樹脂、ポリプロピレン樹脂などの熱可塑性樹脂フィルムをラミネートし、その上に、ノルマルブチルステアレート、流動パラフィン、セバシン酸ジオクチル、ポリエチレンワックス等の高温揮発性の潤滑剤を塗布したものを用いる。
【００３１】
この実施形態では、厚さが０．３１５mmの３００４Ｈ１９１（日本工業規格（ＪＩＳ））のアルミニウム合金からなる金属薄板の一方の面に、ポリエチレンテレフタレートフィルムを、２５μｍの厚さでラミネートし、金属薄板の他方の面に、ポリエチレンテレフタレートフィルムを１６μｍの厚さでラミネートしたものを使用している。ここで、「金属薄板の一方の面」とは、図１に示す製品状態で容器１の内面に対応する面を意味し、「金属薄板の他方の面」とは、図１に示す製品状態で容器１の外面に対応する面を意味している。
【００３２】
上記ブランク１２を絞り加工してカップ形状材１３を製造する（本実施形態では、例えば、直径１５８ｍｍブランク１２を直径１００ｍｍで高さ約４４ｍｍのカップ形状材１３に成形する。）。この様に、ブランク１２を加工してカップ形状材１３を製造する工程が、カップ成形工程である。このカップ形状材１３は、円筒形状の胴部１４と、胴部１４の一端側に連続して設けられた底部１５とを有している。
【００３３】
次いで、このカップ形状材１３を絞り・しごき加工して、胴部１６と、胴部１６の一端に湾曲部１７を介して連続された底部１８と、胴部１６における湾曲部１７とは反対側の端部、つまり開口端部に連続して設けられたフランジ部１９とを有する有底円筒体（言い換えれば、ＤＩ缶、もしくはボディ）２０を製造する（本実施形態では、例えば、直径１００ｍｍで高さが４４ｍｍのカップ形状材１３から、直径６６ｍｍで高さが１２７ｍｍの有底円筒体２０を成形する。）。すなわち、カップ形状材１３を絞り・しごき加工して有底円筒体２０を製造する過程で、湾曲部１７が予備成形される。この様に、カップ形状材１３を加工して有底円筒体２０を製造する工程がボディ成形工程である。
【００３４】
尚、湾曲部１７は必ずしも予備成形しておく必要はない。図５に示されている様な先端部内面形状を有するダイ４９及び先端部外面形状を有するプッシャー４８を使用して、湾曲部を予備成形してない有底円筒体（ＤＩ缶）を絞り成形すると、図３の左側に示されている様な、第１次成形品２６が得られることが発明者等の実験により確認されている。
【００３５】
図３および図４は、有底円筒体２０を加工して容器１を製造する工程の概略を示す図である。尚、この実施形態では、約６６ｍｍの外径の有底円筒体２０の底部側を加工して、口頸部の外径が約２８ｍｍの容器又は容器用部品を製造する場合の例である。有底円筒体２０の底部側をシワ押さえしながら絞り加工する場合、その金属板の硬度や厚さで一回の絞り加工が可能な絞り比が大体決まっている（約１．５程度）。従って、成形しようとする口頸部の外径が、有底円筒体２０の外径の１／２以上であれば、２回の絞り加工により小径化できる。例えば、約６６ｍｍの外径を有する有底円筒体２０を、口頸部外径が約３８ｍｍの容器又は容器用部品にするには、図３に示されている様な絞り加工を２回行えば良いので、図３に示されている絞り成形工程が一工程省略できることになる。
【００３６】
有底円筒体２０を絞り加工することにより、図３に示す様に、胴部１６に連続して設けられた肩部２１と、この肩部２１に連続して設けられた第１次傾斜部２２と、この第１次傾斜部２２に対して環状の第１次境界部（第１次傾斜部２２と第１次円筒部２４との境界線部分）２３を介して連続された第１次円筒部２４と、この第１次円筒部２４に湾曲部１７Ａを介して連続された第１次底部２５とを有する第１次成形品２６が製造される。
【００３７】
この第１次成形品２６を絞り加工することにより、第１次境界部２３に連続された第２次傾斜部２７と、この第２次傾斜部２７に環状の第２次境界部（第２次傾斜部２７と第２次円筒部２９との境界線部分の屈曲部）２８を介して連続された第２次円筒部２９と、第２次円筒部２９における第２次境界部２８とは反対側の端部に、湾曲部２９Ａを介して連続された第２次底部３０とを有する第２次成形品３１が製造される。
【００３８】
第２次成形品３１を絞り加工することにより、第２次傾斜部２７に対して第２次境界部２８を介して連続された第３次傾斜部３２と、第３次傾斜部３２に対して環状の第３次境界部３３を介して連続された第３次円筒部３４と、第３次円筒部３４に湾曲部３５を介して連続された第３次底部３６とを有する第３次成形品３７が製造される。
【００３９】
第３次成形品３７を押し延ばし加工（延伸加工）することにより、図４に示す様に、肩部２１と第３次境界部３３との間を、滑らかに連続した矯正傾斜部３８を有する第４次成形品３９が製造される。この第４次成形品３９を、図９に示す先端部外面形状及び先端部内面形状をそれぞれ有するプッシャー９４及びダイ９５を用いて絞り加工する（再絞り加工）ことにより、小径の有底円筒部（又は口頸部）４１が形成されるとともに、有底円筒部４１と傾斜状の肩部との境界線部分が不明瞭となった（又は有底円筒部４１と肩部との連結部分が連続した滑らかな傾斜面となっている）第４次傾斜面４０が形成された第５次成形品４４となる。
【００４０】
また、第４次成形品３９の第３次有底円筒部３４と矯正傾斜部３８とを連結する第３次境界部（又は境界線部分）３３は、この絞り加工により、その屈曲の程度を浅くされて第４次境界部３３Ａに成って、矯正傾斜部３８と第４次傾斜面４０とを連結する。尚、第５次成形品４４の有底円筒部４１の底部４３は湾曲部４２を介して連結されている。
【００４１】
更に、第５次成形品４４を押し延ばし加工（延伸加工）することにより、第４次境界部３３Ａの屈曲を解消させて滑らかな傾斜面とする結果、有底円筒部（又は口頸部）４１の下端から傾斜状の肩部２１の下端（厳密には第１次成形品２６の肩部２１と胴部１６との連結部分の曲面）までが滑らかで連続した傾斜面となった第６次成形品４６が製造される。
【００４２】
第６次成形品４６の小径有底円筒部４１の先端部側部分に口絞り成形を施すと共に、その先端をトリミングして開口し、更にその先端部に外巻きカール部９を成形し、次いで、カール部９の下方にねじ部８と環状凹部７を成形して口頸部４１を完成させる。
【００４３】
一方、第６次成形品４６の胴部１６における先端部をトリミングして、第６次成形品４６の全長を所定の長さにした後、その開口端部に対してネックイン加工とフランジ加工とを施し、更に、その開口端部に底蓋３を巻き締め固着することにより、図１に示す容器１が製造される。以下、図２に示す有底円筒体２０から第６次成形品４６を製造するまでの工程を詳細に説明する。
【００４４】
まず、有底円筒体２０から第１次成形品２６を得る工程を、図５に基づいて説明する。図５の左側に示す様に、有底円筒体２０の内部に、円柱形状のパンチ４７と、パンチ４７の外側に配置した円筒形状のプッシャー４８とを挿入する一方、有底円筒体２０の外部に、円筒形状のダイ４９を配置する。パンチ４７およびプッシャー４８ならびにダイ４９は、軸線方向に相対移動自在に構成されている。パンチ４７は、外周面５０と、この外周面５０と先端面５１とを連続した環状の成形面５２とを有している。成形面５２は、パンチ４７の軸線（図示せず）方向の断面において、先端面５１に近づくに従って外径が小さくなる方向に湾曲されており、成形面５２の曲率半径は、有底円筒体２０の湾曲部１７の曲率半径よりも小さく設定されている。
【００４５】
また、プッシャー４８は、パンチ４７の外周面５０に接触する内周面５３と、有底円筒体２０の胴部１６の内周面と対面する外周面５４と、外周面５４に連続され、かつ、有底円筒体２０の底部１８に近づくに従って外径が小さくなる方向に湾曲された成形面５５とを有している。プッシャー４８の軸線（図示せず）方向における断面において、成形面５５の曲率半径は、湾曲部１７の曲率半径よりも大きく設定されている。
【００４６】
さらに、ダイ４９は、その先端側の内周面５６と、内周面５６に湾曲成形面５７を介して連続された直線成形面５８とを有している。内周面５６の内径は、有底円筒体２０の胴部１６の外径よりも若干大きい値に設定されている。直線成形面５８は、ダイ４９の軸線（図示せず）に沿って延ばされており、直線成形面５８の内径は、内周面５６の内径よりも小さく、かつ、パンチ４８の内周面５３の内径よりも大きく設定されている。また、湾曲成形面５７の曲率半径は、成形面５５の曲率半径と略同じに設定されている。
【００４７】
ダイ４９又はパンチ４７の何れかを軸方向に移動させて成形する。例えば、ダイ４９を軸方向に移動させ、胴部１６をプッシャー４８の成形面とダイ４９の湾曲形成面５７とで挟持して皺押さえし、更にダイ４９を押し進めてパンチ４７の先端面５１で底部１８を絞り込み、胴部１６よりも小径の円筒部２４を成形する。即ち、パンチ４７とダイ４９とを相対的に移動させることにより、ダイ４９の直線成形面５８内に小径の円筒部（第１次円筒部）２４を絞り込む。
【００４８】
つまり、図５の右側に示す様に、プッシャー４８およびダイ４９を、有底円筒体２０のフランジ１９側に移動させることにより、有底円筒体２０の胴部１６を絞り加工し、胴部１６に連続する肩部２１と、この肩部２１に連続する第１次傾斜部２２と、この第１に傾斜部２２と第１次円筒部２４とを連続する第１次境界部２３とが成形される。即ち、プッシャー４８とダイ４９とにより、湾曲部１７の一部が絞られて徐々に胴部１６のフランジ１９側に向けて移動し、肩部２１となっている。前記１次境界部２３は、第１次傾斜部２２と第１次円筒部２４とを所定の角度で連続する屈曲部である。尚、有底円筒体２０の外面側から見て、第１次境界部２３は、有底円筒体２０の一部が、環状に谷折りされて形成されている。
【００４９】
ここで、第１次傾斜部２２は、胴部１６から第１次円筒部２４側に近づくに従って、第１次傾斜部２２と胴部１６の軸線（図示せず）との成す鋭角側の角度が小さくなる方向に傾斜している。上記の図５に示す様に、パンチ４７およびプッシャー４８ならびにダイ４９を用いて、有底円筒体２０を絞り加工して第１次成形品２６を製造する工程が、第１次成形工程である。
【００５０】
つぎに、第１次成形品２６を絞り加工して、第２次成形品３１を製造する工程を、図６に基づいて説明する。まず、図６の左側に示すように、第１次成形品２６の内部に、円柱形状のパンチ５９と、パンチ５９の外側に配置した円筒形状のプッシャー６０とを挿入する一方、第１次成形品２６の外部に、円筒形状のダイ６１を配置する。パンチ５９およびプッシャー６０ならびにダイ６１は、軸線方向に相対移動自在に構成されている。パンチ５９は、外周面６２と、この外周面６２と先端面６３とを連続した環状の成形面６４とを有している。パンチ５９の外径は、第１次成形品２６の第１次底部２５の直径よりも小さく設定されている。
【００５１】
またプッシャー６０は、パンチ５９の外周面６２に接触する内周面６５と、第１次成形品１６の第１次円筒部２４の内周面と対向する外周面６６と、外周面６６に連続され、かつ、第１次成形品２６の第１次底部２５に近づくに従って、外径が小さくなる方向に傾斜された成形面（テーパー面）６７とを有している。
【００５２】
さらに、ダイ６１は、その先端側の内周に設けられ、かつ、先端から離れるに従って内径が小さくなる方向に湾曲された湾曲成形面６８と、湾曲成形面６８に連続された直線成形面（小径内周面）６９とを有している。直線成形面６９の内径は、プッシャー６０の内径よりも大きく、かつ、プッシャー６０の外径よりも小さく設定されている。さらにまた、湾曲成形面６８の最大外径は、第１次成形品２６の第１次円筒部２４の外径よりも大きく設定されている。
【００５３】
上記の様に構成されたダイ６１又はパンチ５９の少なくとも何れか一方を他方に対して軸方向に相対的に移動させて成形する。例えば、ダイ６１を軸方向に移動させて、第１次成形品２６の湾曲部１７Ａをプッシャーの成形面６７とダイ６１の湾曲面６８とにより挟持して皺押さえし、更にダイ６１を押し進めてパンチ５９の先端部６３で第１次底部２５を絞り込んで、小径内周面６９内に第１次成形品２６を絞り込み、第１次円筒部２４を小径化した第２次円筒部２９と、第１次底部２５を小径化した第２次底部３０とを連続させる湾曲部２９Ａとを成形する。
【００５４】
また、この成形工程（再絞り工程）では、第１次成形品２６の第１次境界部（図５に示されている絞り成形工程で成形された第１次円筒部２４と肩部２１との境界線部分となる屈曲部分）２３がダイ６１とプッシャー５９との間に引っ張り込まれて、その屈曲の程度を浅くされるまで再絞り成形を行うことが必要である。その結果、図６の右側に示す様に、プッシャー５９及びダイ６１によって、第１次円筒部２４を絞り加工し、屈曲の程度を浅くされた第１次境界部２３に連続する第２次傾斜部２７と、第２次傾斜部２７と第２次円筒部２９とを連続する第２次境界部２８とが成形されると共に、第２次円筒部２９の軸線方向の長さが長い第２次成形品３１が製造される。
【００５５】
上記の第２次傾斜部２７は、第２次境界部２８側に近づくに従って、第２次傾斜部２７と胴部１６の軸線との成す鋭角側の角度が小さくなる方向に傾斜している。また、第２次傾斜部２７と胴部１６の軸線との成す鋭角側の角度は、第１次傾斜部２２と胴部１６の軸線との成す鋭角側の角度よりも小さく設定されている。第２次境界部２８は、第２次傾斜部２７と第２次円筒部２９とを所定の角度で連続させる屈曲部である。この第２次境界部２８の屈曲角度は、第１次境界部２３の屈曲角度よりも大きい。
【００５６】
尚、第２次成形品３１の外部から見て、第２次境界部２８は、第２次成形品３１の一部が、環状に谷折りされた状態になる。この様に、パンチ５９およびプッシャー６０ならびにダイ６１を用いて、第１次成形品２６を絞り加工して第２次成形品３１を製造する工程（図６に示す工程）が、第２次成形工程である。
【００５７】
つぎに、第２次成形品３１を絞り加工して、第３次成形品３７を製造する工程を、図７に基づいて説明する。まず、図７の左側に示す様に、第２次成形品３１の内部に、円柱形状のパンチ７０と、パンチ７０の外側に配置した円筒形状のプッシャー７１とを挿入する一方、第２次成形品３１の外部に、円筒形状のダイ７２を配置する。パンチ７０およびプッシャー７１ならびにダイ７２は、軸線方向に相対移動自在に構成されている。パンチ７０は、外周面７３と、この外周面７３と先端面７４とを連続した環状の成形面７５とを有している。パンチ７０の外径は、第２次成形品３１の第２次底部３０の直径と略同じに設定されている。
【００５８】
また、プッシャー７１は、パンチ７０の外周面７３に接触する内周面７６と、第２次成形品３１の第２次円筒部２９の内周面と対向する外周面７７と、外周面７７と連続しており、しかも第２次成形品３１の第２次底部３０に近づくに従って外径が小さくなる様に傾斜している環状の成形面（テーパー面）７８とを有している。
【００５９】
さらに、ダイ７２は、その先端側の内周に設けられ、しかも先端から離れるに従って内径が小さくなる様に湾曲された環状の湾曲成形面７９と、湾曲成形面７９に連続している小径内周面（内周面）８０とを有している。小径内周面８０の内径は、プッシャー７１の内径よりも大きく、かつ、プッシャー７１の外径よりも小さく設定されている。さらにまた、湾曲成形面７９の最大外径は、第２次成形品３１の第２次円筒部２９の外径よりも大きく設定されている。
【００６０】
上記の様に構成されたパンチ７０とダイ７２とを互いに近付く様に相対的に軸線方向に移動させ、第２次成形品３１の湾曲部２９Ａをダイ７２の湾曲形成面７９とプッシャー７１の環状の成形面７８とで挟持して皺押さえし、更にパンチの先端面で第２次底部３０を絞り込み、第２次成形品３１の第２次円筒部２９よりも小径の第３次円筒部３４を成形すると共に、湾曲部２９Ａと曲率半径が同じ湾曲部３５と、第２次底部３０を小径化した第３次底部３６とを成形する。
【００６１】
また、図７の右側に示されている様に、プッシャー７７及びダイ７２を、胴部１６の軸線と平行に、胴部１６側に移動させることにより、第２次円筒部３１を更に小径に再絞り加工する。この加工により、第３次円筒部３４の長さが徐々に長くなると共に、第２次境界部２８に連続する第３次傾斜部３２と、第３次円筒部３４と第３次傾斜部３２とを連続する第３次境界部３３が成形される。この再絞り加工では、図７の右側に示されている状態よりも、更に、再絞り加工が続行されて、第２次境界部２８がダイ７２とプッシャー７７との間に引っ張り込まれて、その屈曲の程度を浅くされる。その結果、軸線方向における第２次傾斜部２７の長さが短くなる。この屈曲の程度が浅くなった第２次境界部２８Ａが、第２次傾斜部２７と第３次傾斜部３２とを連続している。尚、第３次成形品３７の外面側から見て、第２次境界部２８Ａは環状の谷折り状態となっている。
【００６２】
一方、第３次傾斜部３２は、胴部１６の軸線との成す角度（鋭角側の角度）が、第２次傾斜部２９と胴部１６の軸線とが成す角度（鋭角側の角度）よりも小さくなる様に、成形されている。前記第３次境界部３３は、第３次傾斜部３２と第３次円筒部３４とを所定の角度で連続させる屈曲部である。尚、第３次成形品３７の外面側から見て、第３次境界部３３は、第３次成形品３７の一部が環状に谷折りされた状態にある。この図７の様に、パンチ７０及びプッシャー７１並びにダイ７２を用いて、第２次成形品３１を再絞り加工して第３次成形品を製造する工程が、第３次成形工程である。この第３次成形工程は、成形する有底円筒部３４の直径が胴部の直径の１／２以上の場合には、省略できる工程であり、その場合には、第２次成形品３１を、次の第一の再成形工程（リフォーム工程）により押し延ばし加工することになる。
【００６３】
つぎに、第３次成形品３７を押し延ばし加工して、第４次成形品３９を製造するリフォーム工程を、図８に基づいて説明する。まず、図８の左側に示す様に、第３次成形品３７の内部に、円筒形状のプッシャー８１を挿入する一方、第３次成形品３７の外部に、円筒形状のダイ８２を配置する。プッシャー８１とダイ８２とは、軸線方向に相対移動自在に構成されている。
【００６４】
また、プッシャー８１は、その先端側に設けられる円筒状の先端側外周面８３と、先端側外周面８３に対して、環状の傾斜成形面８４を介して連続された円筒状の外周面８５とを有している。先端側外周面８３は、その外径が軸線方向において略均一に設定されている。この先端側外周面８３の外径は、第３次成形品３７の第３次円筒部３４の内径よりも若干小さく設定されている。
【００６５】
傾斜成形面８４は、先端側外周面８３に近付くに従って外径が縮小する様にテーパーが付与されている。傾斜成形面８４の傾斜角度は、第３次成形品３７の第３次傾斜部３２の傾斜角度と略同じに設定されている。軸線方向における傾斜成形面８４の長さは、軸線方向における第３次成形品３７の第３次境界部３３から肩部２１に至る長さと略同じに設定されている。そして、傾斜成形面８４の軸線方向の一端と先端側外周面８３とが、環状の湾曲成形面８６により連続され、傾斜成形面８４の軸線方向の他端と外周面８５とが、環状の湾曲面８７により連続されている。そして、プッシャー８１の外面側から見た場合、湾曲成形面８６は凹状態に湾曲されており、湾曲成形面８７は凸状態に湾曲されている。
【００６６】
前記ダイ８２の内周面形状は、プッシャー８１の外周面形状に対応する形状を備えている。すなわち、ダイ８２は、その先端側に設けられた円筒状の先端側内周面８８と、先端側外周面８８に対して、環状の傾斜成形面８９を介して連続された円筒状の内周面９０とを有している。先端側内周面８８は、その内径が軸線方向において略均一に設定されている。この先端側内周面８８の外径は、第３次成形品３７の胴部１６の外径よりも若干大きく設定されている。ダイ８２の内周面９０の内径は、第３次円筒部３４の外径よりも大きく設定されている。
【００６７】
傾斜成形面８９は、先端側内周面８８に近づくに従って内径が拡大する方向のテーパーが付与されている。傾斜成形面８９の傾斜角度は、傾斜成形面８４の傾斜角度と略同じに設定されている。軸線方向における傾斜成形面８９の長さは、軸線方向における傾斜成形面８４の長さと略同じに設定されている。そして、傾斜成形面８９の軸線方向の一端と先端側内周面８８とが、環状の湾曲成形面９１により連続され、傾斜成形面８９の軸線方向の他端と内周面９０とが、環状の湾曲面９２により連続されている。ダイ８２の内面側から見た場合、湾曲成形面９２は凹状態（ダイ８の中心軸線に向けて凸状態）に湾曲されており、湾曲成形面９１は凸状態（ダイ８の中心軸線に対して凹状態）に湾曲されている。
【００６８】
上記の様に構成されたプッシャー８１を第３次成形品３７の内部に配置し、かつ、プッシャー８１の湾曲成形面８６と、第３次成形品３７の第３次境界部３３の内周面とを接触させるとともに、ダイ８２の湾曲成形面８８と、第３次成形品３７の肩部２１とを接触させる。この状態においては、プッシャー８１の傾斜成形面８４と、第２次傾斜部２２および第３次傾斜部２７の内周面との間に隙間が形成される。また、ダイ８２の傾斜成形面８９と第３次傾斜部３２の外周面との間に隙間が形成される。
【００６９】
次いで、プッシャー８１とダイ８２とを近づける様に、プッシャー８１とダイ８２とを軸線方向に相対移動させる。すると、図８の右側に示す様に、プッシャー８１の湾曲成形面８７および傾斜成形面８４と、ダイ８２の傾斜成形面８９とにより、第３次成形品３７が押し延ばされて、肩部２１と第３次境界部３３とが矯正傾斜部３８により連続された第４次成形品３９が製造される。この図８の様に、プッシャー８１ならびにダイ８２を用いて、第３次成形品３７を押し延ばし加工して第４次成形品３９を製造する工程が、第４次成形工程である。
【００７０】
尚、最終的に成形する有底円筒部の直径が胴部の１／２以上である場合には、第３次成形工程を省略し、第４次成形工程に進むことがあるのは、前述した通りである。その場合には、第２次成形品を押し延ばし加工して第４次成形品３９と類似形状の成形品を製造することになり、その工程が第４次成形工程となる。
【００７１】
つぎに、第４次成形品３９を絞り加工して、第５次成形品４４を製造する工程を、図９に基づいて説明する。まず、図９の左側に示す様に、第４次成形品３９の内部に、先端部分が大径で、全体として略円柱形状のパンチ９３と、パンチ９３の外側に配置されており、その先端付近から外径が漸増する領域を備えた略円筒形状のプッシャー９４とを挿入する一方、第４次成形品３９の外部に、円筒形状のダイ９５を配置する。パンチ９３およびプッシャー９４ならびにダイ９５は、軸線方向に相対移動自在に構成されている。パンチ９３は、小径外周面９６と、先端面９７と、先端面９７に連続する環状の湾曲面９８と、湾曲面９８から小径外周面９６側に向けて延ばされた大径外周面９９とを有している。
【００７２】
先端面９７の外径は、第３次底部３６の外径と略同じに設定されている。小径外周面９６の外径は、第３次円筒部３４の内径よりも小さく設定されている。また、パンチ９３の湾曲面９８の曲率半径は、第４次成形品３９の湾曲部３５の曲率半径よりも小さく設定されている。さらに、軸線方向における大径外周面９９の長さは、軸線方向における第３次円筒部３４の長さよりも短く設定されている。尚、パンチ９３には、小径外周面９６と大径外周面９９とを連続する環状の段部１００が形成されている。
【００７３】
また、プッシャー９４は、パンチ９３の大径外周面９９よりも小径で、小径外周面９６の外周と接触する内周面１０１と、段部１００側に位置する小径外周面１０２と、小径外周面１０２よりも外径が大きい大径外周面１０３とを有している。小径外周面１０２の外面は先端部側から一定距離に達したあたりからごく僅かずつ大径になる様に、滑らかな傾斜面又は湾曲面１０２Ｂになっており、その傾斜面又は湾曲面の開始端部分は明確になっていない。尚、パンチ９３の先端面９７及び大径外周面９９からの引張力が、第３次境界部３３及び矯正傾斜部３８へ有効に伝わる様にするために、小径外周面１０２の先端側部分の外面はパンチ９３の大径外周面９９の外径以下になっているのが好ましい。大径外周面１０３の外径は、第３次円筒部３４の内径よりも大きく、かつ、胴部１６の内径よりも小さく設定されている。そして、プッシャー９４の外径外周面１０３と小径外周面１０２との間には、小径外周面１０２に近づくに従って、縮径する方向に湾曲された環状の湾曲成形面１０４，１０５が設けられている。
【００７４】
具体的には、湾曲成形面１０４の一端と大径外周面１０３の一端とが連続され、湾曲成形面１０５の一端と小径外周面１０２の一端とが連続されている。そして、湾曲成形面１０４と湾曲成形面１０５とが、傾斜成形面１０６により滑らかに連続されている。傾斜成形面１０６は、湾曲成形面１０５に近づくに従って縮径する様なテーパーが付与されている。軸線（図示せず）と傾斜成形面１０６とのなす鋭角側の角度は、軸線と矯正傾斜部３８とのなす鋭角側の角度よりも小さく設定されている。
【００７５】
一方、ダイ９５は、内周面１０７と、その先端側に近づくに従って拡径する方向にテーパーが付与された傾斜成形面１０８と、傾斜成形面１０８から離れるに従って拡径する方向に湾曲された環状の湾曲成形面１０９とを有している。内周面１０７と傾斜成形面１０８とは滑らかに連続されており、傾斜成形面１０８と湾曲成形面１０９とは滑らかに連続されている。ダイ９５の内周面１０７の内径は、パンチ９３の大径外周面９９よりも大きく設定され、かつ、第４次成形品３９の第３次底部３６の外径よりも大きく設定され、さらには、第４次成形品３９の第３次円筒部３４の外径よりも小さく設定されている。
【００７６】
上記の様に構成されたパンチ９３の先端面９７を、図９の左側に示す様に、第４次成形品３９の第３次底部３６に接触させるとともに、プッシャー９４の先端とパンチ９３の段部１００とが接近した状態で、パンチ９３とプッシャー９４とを軸線方向に位置決めする。この様に、パンチ９３とプッシャー９４とを位置決めした状態では、パンチ９３の先端面９７と第４次成形品３９の第３次底部３６とが接触している他は、第４次成形品３９とパンチ９３およびプッシャー９４とが非接触の状態にある。
【００７７】
次いで、ダイ９５を、プッシャー９４の大径外周面１０３に近づける様に軸線方向に移動させると、ダイ９５の傾斜成形面１０８と、第４次成形品３９の湾曲部３５とが接触する。その後、図９の中央に示す様に、第４次成形品の一部がパンチ９３側に押圧され、第４次成形品３９の一部がパンチ９３の大径外周面９９に接触し、それから、図９の右側に示す様に、第４次成形品３９の一部がプッシャー９４の小径外周面１０２に接触してその外面形状に成形されて行く。
【００７８】
その後、ダイ９５の湾曲成形面１０９と、プッシャー９４の湾曲成形面１０５との間に第４次成形品３９の一部が挟圧され又は引き込まれて絞り加工されると共に、第３次境界部３３はダイ９５の湾曲成形面１０９とプッシャー９４の湾曲成形面１０５との間に引き込まれてその屈曲の程度を浅くされて、第４次境界部３３Ａとなる。
【００７９】
この時、第４次成形品３９の第３次底部３６と接触しているパンチ９３は、第３次円筒部３４から更に小径になった第４次円筒部（口頸部）４１の外周面と大径外周面９９で密着しているので、パンチ９３から第３次底部３６へ加えた押圧力が、第３次円筒部３４及び第３次円筒部３４と矯正傾斜部３８の境界部分である第３次境界部３３への引張力として有効に作用し、これらの部分を新しい形状に成形（再成形）することができる。
【００８０】
尚、この際に、第３次円筒部３４及び第３次境界部３３に対してダイ９５とプッシャー９４とにより成形を行うので、この部分と外面で接触しているプッシャー９４は、その先端部がパンチ９３の段部１００と離れる方向でしかも軸線方向に、所定量移動する。
【００８１】
上記の再絞り加工を行うことにより、第３次底部３６が小径化された底部４３と、この底部４３に連続する湾曲部４２と、湾曲部４２に連続し、第４次傾斜部４０側に行くに従って徐々に外径が漸増する形状となっている第４次円筒部（口頸部）４１と、第４次円筒部４１に連続する第４次傾斜部４０と、第４次傾斜部４０に第４次境界部（前記した第３次境界部３３が屈曲の程度を浅くされたもの）３３Ａを介して連続する矯正傾斜部３８とを有する第５次成形品４４が製造される。
【００８２】
第４次境界部３３Ａは、矯正傾斜部３８と第４次傾斜部４０とを所定の角度で連続する屈曲部である。この第４次境界部３３Ａは、第３次境界部３３が傾斜成形面１０６と傾斜成形面１０８との間に挟圧されてその屈曲（第３次円筒部３４と矯正傾斜部３８との境界部分が形成する屈曲部）の程度を浅くされたものであり、第４次境界部３３Ａは、第４次成形品の外面側に向けて凹となる方向に谷折りされた形状となっている。
【００８３】
この図９に示す様に、パンチ９３及びプッシャー９４並びにダイス９５を用いて、第４次成形品を絞り（再絞り）加工して第５次成形品４４を製造する工程が、第５次成形工程である。
【００８４】
つぎに、第５次成形品４４を押し延ばし加工（リフォーム成形）して、第６次成形品４６を製造する工程を、図１０に基づいて説明する。先ず、図１０の左側に示す様に、第５次成形品４４の内部に、先端部分が大径で、全体として略円柱状のパンチ１１０と、パンチ１１０の外側に配置され、その先端付近から外径が漸増する領域を備えた略円筒形状のプッシャー１１１とを挿入する一方、第５次成形品４４の外面側に円筒形状のダイ１１２を配置する。パンチ１１０及びプッシャー１１１並びダイ１１２は、軸線方向に相対移動自在に構成されている。
【００８５】
パンチ１１０は、小径外周面１１３と、小径外周面１１３よりも大径の先端面１１４と、先端面１１４に連続する環状の湾曲面１１５と、湾曲面１１５から小径外周面１１３側に向けて延ばされた大径外周面１１６とを有している。大径外周面１１６の外径は、第４次円筒部（口頸部）４１の内径よりも僅かに小さく設定されている。また、軸線方向における大径外周面１１６の長さは、軸線方向における第４次円筒部４１の長さよりも短く設定されている。尚、パンチ１１０には、小径外周面１１３と大径外周面１１６とを連続する環状の段部１１７が形成されている。
【００８６】
また、プッシャー１１１は、パンチ１１０との小径外周面１１３に接触する内周面１１８と、段部１１７側に位置し、パンチ１１０の大径外周面１１６の外径以下の外径の小径外周面１１９と、小径外周面１１９よりも外径が大きい大径外周面１２０とを有している。大径外周面１２０の外径は、胴部１６の内径よりも若干小さく設定されている。小径外周面１１９の外径は、全体として、大径外周面１１６の外径と略同じに設定されており、また、大径外周面１１６側から離れるに従って、その外径が漸増する様な形状になっている。そして、パンチ１１０における大径外周面１２０と小径外周面１１９との間には、小径外周面１１９に近付くに従って縮径する方向に湾曲された環状の湾曲成形面１２１，１２２が設けられている。
【００８７】
具体的には、外面側に凸の曲面である湾曲成形面１２１の一端と、大径外周面１２０の一端とが連続され、外面側に凹の曲面である湾曲成形面１２２の一端と、小径外周面１１９の一端とが連続されている。そして、湾曲成形面１２１と湾曲成形面１２２とが、傾斜成形面１２３により滑らかに連続されている。傾斜成形面１２３は、湾曲成形面１２２に近付くに従って縮径する様なテーパーが付与されている。軸線（図示せず）と傾斜成形面１２２との成す鋭角側の角度は、軸線と矯正傾斜部３８とが成す鋭角側の角度よりも小さく成る様に設定されている。
【００８８】
一方、ダイ１１２は、円筒状部分の内周面１２４と、この内周面１２４から離れるに従って拡径する方向に湾曲している環状の湾曲成形面１２５とを有している。内周面と湾曲面とは滑らかに連続されている。この内周面１２４と湾曲成形面１２５とが連続されている部分及び湾曲成形面１２５の内面形状は、プッシャー１１１の小径外周面１１９の大径外周面１２０側の部分及び湾曲成形面１２２の外面形状とに対応している（略同一形状となっている。）。ダイ１１２の内周面１２４の内径は、第４次円筒部４１の外径よりも若干大きく設定されている。尚、本実施形態では、湾曲成形面１２５の最大外径を、傾斜成形面１２３の軸線方向の中途部位に相当する外径にしてあるが、傾斜成形面１２３の外径と同一か又はそれよりも少し大きくすると共に、湾曲成形面１２５の軸線方向の長さを更に長くして、加工工程の最後には湾曲成形面１２５の先端部分が肩部２１と胴部１６とが連続する部分に接触する様にしても良い。
【００８９】
上記の様に構成されたパンチ１１０およびプッシャー１１１を、図１０の左側に示す様に、第５次成形品４４の内部に配置する。より具体的には、パンチ１１０の先端面１１４と第５次成形品４４の底部４３との間に所定の隙間が設定され、かつ、パンチ１１０の段部１１７とプッシャー１１１の先端との間に隙間が設定された状態に、パンチ１１０およびプッシャー１１１を配置する。この時点では、第５次成形品４４の口頸部４１と、パンチ１１０の大径外周面１１６及びプッシャー１１１の小径外周面１１９とが接触し、第５次成形品４４の胴部１６の内周面とプッシャー１１１の大径外周面１２０とが接触する一方、第５次成形品４４の矯正傾斜部３８と、傾斜形成面１２３との間に隙間が形成されている。
【００９０】
次いで、ダイ１１２を、プッシャー１１１の傾斜成形面１２３に近付ける様に軸線方向に移動させると、ダイの湾曲形成面１２５と第４次傾斜部４０とが接触して第５次成形品４４を同じ方向へ移動させ、第５次成形品の底部４３をパンチ１１０の先端面１１４と接触させる。
【００９１】
その後、図１０の中央に示す様に、ダイの湾曲成形面１２５と、プッシャー１１１の傾斜成形面１２３との間に、第４次傾斜部３３Ａ及び矯正傾斜部３８が次々に引き込まれて挟圧されると共に押し延ばされる。その際に、第４次傾斜部３３Ａ及び矯正傾斜部３８には、パンチ１１０による底部４３への押圧力に起因する引張力が加わっているために、押し延ばし効果が充分に発揮されて第４次傾斜部３３Ａと矯正傾斜部３８とが、ダイ１１２の湾曲成形面１２５の内面形状及びプッシャー１１１の傾斜成形面１２３の外面形状にリフォーム（再成形）されると共に両者の境界部分（連結部分）が滑らかな曲面で連続される。
【００９２】
その結果、図１０の右側に示す様に、第４次円筒部４１と肩部２１とを滑らかに連続する傾斜部４５を有する第６次成形品４６が製造される。
【００９３】
この図１０に示す様に、パンチ１１０及びプッシャー１１１並びにダイ１１２を用いて、第５次成形品４４の肩部及び肩部と第４次円筒部（口頸部）との境界部分（連結部分）を押し延ばし加工して、これらの領域を滑らかな曲面にした第６次成形品４６を製造する工程が、第６次成形工程（変遷部リフォーム工程）である。
【００９４】
本実施形態における第６次成形工程の特徴としては、パンチ１１０として、プッシャー１１１の内径よりも大径である先端部分を有する略円柱状のパンチ１１０を使用したことを挙げることができる。即ち、ダイ１１２とパンチ１１０とを相対移動させて第５次成形品４４の第４次傾斜部３３Ａと矯正傾斜部３８とを押し延ばし成形する際に、第５次成形品４４の第４次円筒部４１の外周面及び湾曲部４２がパンチ１１０の先端部分（大径外周面１１６及び湾曲面１１５）と密着するので、パンチ１１０から底部４３へ加えた押圧力が、第５成形品４４の底部４３側からの第４次傾斜部３３Ａ及び矯正傾斜部３８等への引張力として伝えられる。
【００９５】
その結果、これらの部分には強い引張力が働き、そこに互いに接近する方向の押圧力（加圧力）を受けているダイ１１２の湾曲成形面１２５とプッシャー１１１の傾斜成形面１２３との間に引き込まれて挟圧された第４次傾斜部３３Ａと矯正傾斜部３８は、押し延ばされてダイ１１２の湾曲成形面１２５の内面形状及びプッシャー１１１の傾斜成形面１２３の外面形状にリフォーム（再成形）されるのである。その後、第６次成形品４６を加熱して表面に付着している高温揮発性の潤滑剤を除去する。
【００９６】
上記の様な各成形工程を経由して製造される第６次成形品４６は、第４次円筒部４１と胴部１６とが、傾斜面から成る肩部２１と、肩部２１から第４次円筒部４１に到る比較的長くてなだらかな傾斜面とによって滑らかに連続（連結）され、しかも凹凸部がない金属薄板製の容器用部品となる。本実施形態の第１次成形品２６と第２次成形品３１と第３次成形品３７とを製造する絞り工程が、本発明の第一の絞り成形工程であり、第５次成形品４４を製造する再絞り工程が、本発明の第二の絞り成形工程であり、第６次成形品４６を製造する押し延ばし加工工程が、本発明の再成形工程（又は第二の再成形工程）である。
【００９７】
この金属薄板製の容器用部品における第４次円筒部４１の先端部分をカッターにより切断し、底部４３を除去して第４次円筒部４１を開口した後、開口端部分を外側又は内側にカール成形して（カーリングを施して）カール部９を形成し、その後、第４次円筒部４１の内側及び外側に周知の一対のネジ成形工具（図示せず）を当接してネジ成形をすることによりカール部９の下方にネジ部８形成し、ネジ部８から少し間隔を空けた下方に、一対の加工工具を押し当てて環状の凹部７を成形して、ピルファープルーフキャップの破断帯（それぞれ図示せず）を係止する環状凹部７として口頸部４１を完成する。
【００９８】
その後、胴部下端の開口端付近に一段以上のネックイン加工を施して胴部の直径から所望の直径まで縮径してから、開口端部分にフランジ加工を施す。この開口端部分にシーマー（缶蓋巻締装置）により底蓋３を巻き締めることにより、図１に示されている内容液充填前の容器１と成る。尚、本実施形態では、前述したように直径が６６ｍｍであり、高さが１２７ｍｍの有底円筒体２０から、円筒状の胴部１６の外径が約６６ｍｍで、胴部長さ（底蓋巻締部１１から凸曲面形状の肩部２１の下端までの長さ）が５５ｍｍ、口頸部４１の外径が約２８ｍｍで高さ（カール部９を含む円筒状部分の長さ）が約２９ｍｍ、口頸部４１と肩部２１との連結部分である傾斜部４５の凹曲面（曲率中心を容器１の外側に持った曲面）の曲率半径が１００ｍｍ、肩部２１の凸曲面（曲率中心を容器１の内側に持った、胴部側の湾曲部）の曲率半径が６０ｍｍ、全体の高さが約１６５ｍｍで、内容量が約３００ｍｌの容器１を製造した。すなわち、口頸部４１と肩部２１との連結部分の凹曲面の曲率半径は、口頸部の半径以上に設定されている。
【００９９】
図１乃至図４から明らかな様に、本実施形態により成形された金属薄板製容器用部品は、最終的に、外観優美感、審美感及び細身感に優れた外観を有する金属薄板製の容器１に成形することができるので、結局、消費者（需要者）の購買意欲を沸き立たせるデザインの容器を提供することができることになる。
【０１００】
本実施形態では、第６次成形工程において、プッシャー１１１の内径よりも大径である先端部分を有する略円柱状のパンチ１１０を使用したので、成形する金属薄板製容器用部品が、円筒部の軸線に対する角度が小さな肩部を有する容器用部品であっても、第４次傾斜部の屈曲部を残すことなく、滑らかな肩部を再成形することができる。
【０１０１】
また、本実施形態では、第５次成形工程において、大径外周面１０３側の外径が徐々に増加する形状の小径外周面１０２を有するプッシャー９４を使用し、しかもプッシャー９４の内径よりも大径である先端部分を有する略円柱状のパンチ９３を使用したので、成形する金属薄板製容器用部品が、円筒部の軸線に対する角度が小さな肩部を有する容器用部品であっても、第３次円筒部３４と矯正傾斜部３８との境界部分の屈曲の程度を浅くできるし、プッシャー９４の小径外周面１０２に沿った形状の第４次傾斜部４０を有する第５次成形品４４を成形することができる。
【０１０２】
また、有底円筒体２０に湾曲部１７を予備成形しておき（前記した様に、有底円筒体２０に湾曲部１７を予備成形しなくても、第１次成形品２６の胴部と肩部との連結部分に湾曲部を形成すれば良い。）、その湾曲部１が第１次成形品２６の傾斜状肩部と胴部との連結部分となり、その後の成形加工を受けても、第２次成形品３１から第６次成形品４６までの傾斜状肩部と胴部との連結部分に位置しているので、円筒状胴部と傾斜状肩部との連結部分は滑らかな曲面で連結されており、しかも上記各成形工程により、肩部が滑らかな傾斜面となり、また肩部と円筒形の口頸部との連結部分も滑らかな傾斜面となるので、金属薄板製容器用部品全体として、小径円筒状の口頸部と大径円筒状の胴部との連結部分が、滑らかで長い傾斜面となり、その結果、容器１を見る人に、優美感、審美感、細身感を印象付けることができる。
【０１０３】
尚、図１に示す容器１は、胴部１６の下端に、直接底蓋３が巻き締め固着される構成になっているが、例えば、胴部１６の下端に、胴部１６内径と略外径が同一の有底円筒体の開口端部を接着接合し、口頸部にキャップを冠着して密封する様にしても良く、更に、予め胴部１６の下端部分に、缶蓋の環状溝部や環状フランジ部等を形成した有底円筒状体に対して、前記した各成形工程により、有底円筒部（口頸部）と、肩部と、有底円筒部（口頸部）と肩部との連結部分と、胴部と肩部との連結部分を成形して容器用部品を製造し、両端開口の缶胴の開口端部又は有底円筒状の缶胴の開口端部に対して、この容器用部品のフランジ部を巻き締め固着しても良い。また、金属薄板製の容器用部品の小径有底円筒部を開口して、先端部分にカール部を形成した後、その下方にネジ部を形成することなく、例えば、内面側周縁部にシール材を備えたアルミニウム合金薄板製の開封容易なキャップを、口頸部の開口部に冠着し、キャップのスカート部をカール部外面に沿って縮径する（クリンプする）ことによって開口部を封鎖する様にしても良い。
【０１０４】
また、本実施形態では、有底円筒状体を成形する前のアルミニウム合金薄板に、予め熱可塑性樹脂フィルムをラミネートしておくので、成形された容器用部品の内外面に（過酷な加工を施したネジ部にも）更に保護塗装を施す必要が無いという利点がある。
【０１０５】
次に、本発明の第二実施形態を図面に基づいて説明する。尚、第一実施形態と同じ部分については、先の示した図面の参照符号に「２００」を加えた符号を付して示し、その詳細な説明を省略する。
【０１０６】
図１１は、図１の容器１とは異なった肩部（ドーム状肩部）を有する本発明対象のボトル型金属容器（以下単に容器と記す）２０１の半断面図である。この容器２０１は、筒状形の容器本体２０２と、円板形状の底蓋２０３とを有している。容器本体２０２は、円筒形状の胴部２１６と、胴部２１６における底蓋２０３側とは反対側の端部に連続して設けられた縦断面円弧の略ドーム状の肩部２２１と、肩部２２１における胴部２１６とは反対側の端部に連続して設けられた凹曲面形状の傾斜部２４５と、傾斜部２４５における肩部２２１とは反対側の端部に連続して設けられた略円筒状の口頸部２４１と、口頸部２４１の上端に形成されている外巻きのカール部２０９と、カール部２０９の下方に形成されているねじ部２０８と、ねじ部２０８の下方に環状の凹部２０７を有している。
【０１０７】
肩部２２１は、ドーム状をしており、全体的に円筒状の口頸部２４１との連結部部分が、口頸部２４１に近付くに従って缶軸に対する傾斜角度が小さくなる様に、曲率半径の大きな凹曲面となっている。尚、その曲率半径は、本実施形態では、口頸部２４１の半径の２倍強の大きな曲率半径となっている。また、第１実施形態と同様に、カール部２０９の内側には開口部２１０が形成されており、胴部２１６の下端開口部には底蓋２０３が巻き締められている。
【０１０８】
上記構成を有する容器２０１を成形する前に、厚さが０．１ｍｍ〜０．４ｍｍの製缶用の硬質アルミニウム合金帯板の両面に、予め厚さ１２μｍ〜３５μｍのポリエステル樹脂フィルムをラミネートしたものを用意する。第二実施形態では、厚さが０．３１５ｍｍの３００４Ｈ１９１（日本工業規格（ＪＩＳ））のアルミニウム合金からなる薄帯板の一方の表面に、ポリブチレンテレフタレートとポリエチレンテレフタレートとを６：４の比率で混合した混合樹脂から製膜した厚さ２５μｍポリエステルフィルムを、他方の表面に、同じ混合樹脂から製膜した厚さ１６μｍポリエステルフィルムを、それぞれ熱ラミネートした後、ラミネートアルミニウム合金薄帯板を約２７０℃に加熱し、直ちに水中を通過させることにより急冷して、両面のポリエステルフィルムを非晶質化させた。
【０１０９】
このポリエステルフィルムをラミネートしたアルミニウム合金帯薄板の両面に、ノルマルブチルステアレートの様な高温潤滑剤を塗布してから、打ち抜き絞り成形によりカップを成形し、そのカップを再絞りすると共にストレッチ加工し、その後しごき加工することにより有底円筒体を形成する。例えば、具体的数値を例示すると、直径１７０ｍｍのブランクを打ち抜いて直径１００ｍｍで高さ５０ｍｍのカップ形状部を絞り成形し、再絞り加工とストレッチ加工としごき加工とにより、直径６６ｍｍで、高さが１６８．７ｍｍの有底円筒体を形成する。
【０１１０】
図１２〜図１５は、本実施形態の成形工程を示す図面であり、図１２は、有底円筒体の底部側を絞り成形と再成形（リフォーム）して、小径有底円筒部と、滑らかな凸曲面形状の肩部と、該有底円筒部と該肩部とが滑らかな凹曲面となっている連結部分とを備えた金属薄板製容器用部品を形成する加工工程を示す工程図、図１３は、有底円筒部を口絞りしてからトリミングして容器用部品の口頸部を成形する工程図である。また、図１４は、図１２の第３工程を詳しく説明するための半断面図で、図１５は、図１２の第４工程を詳しく説明するための半断面図である。
【０１１１】
さて、ストレッチ加工及びしごき加工を加えて成形したこの有底円筒体の底部側を、先端部外面形状が曲率半径の大きな曲面形状の皺押さえ用プッシャーと、先端部内面形状が曲率半径の大きな曲面形状の絞り用ダイとを使用し、絞りパンチによって絞り成形すると、胴部２１６よりも小径の有底円筒部２２４とその下端から下方に延びる曲率半径の大きな曲面形状部２２２（肩部２２１の下端部となる部分）を有する第１次成形品２２６が成形される（図１２の第１工程参照）。
【０１１２】
その後、曲面形状部２２２に続く仮想曲面に近似した縦断面略直線状のテーパー面を先端部外面に備えた皺押さえ用プッシャーと、曲面形状部２２２に続く仮想曲面に近似した縦断面ほぼ直線状のテーパー面を先端部内面に備えたダイと、再絞り用パンチとを用いて、第１次成形品２２６を再絞り成形することで、図１２の左から２番目に示す形状の小径有底円筒部２２９とその下方に続く円錐台形状傾斜部２２７（肩部２２１の上部となる部分）と曲面形状部２２２とを有する第２次成形品２３１を成形する。この第２次成形品２３１においては、円錐台形状部２２７と曲面形状部２２２との境界部分は浅い屈曲部２２３となっている。
【０１１３】
尚、この工程では、第１工程で有底円筒部２２４と曲面形状部２２２との境界であった部分（屈曲部）２２３が、ダイとプッシャーとの間に引っ張り込まれて屈曲の程度を浅くされるまで絞り成形を継続することが、後工程で、該境界部分２２３の屈曲部を又はその痕跡を消去するために好ましいので、本工程では当該部分がプッシャーとダイとの間に引き込まれるまで再絞り成形を行った。
【０１１４】
その後、図１４に示す様に、第２次成形品２３１の小径有底円筒部よりも小径であるが、先端部２９９が大径で、先端部以外の部分がそれよりも小径となっており、全体が略円柱状のパンチ２９３と、パンチ２９３の大径部分を除く部分の外側に配置されており、その先端付近（パンチの大径部分以下の外径となっている）から外径が漸増する領域（湾曲面３０２Ｂ）を備えると共に、その領域から凹曲面部分（湾曲成形面３０５）を介して円筒部となる全体形状が略円筒状の皺押さえ用プッシャー２９４とを、第２次成形品２３１の内側に挿入する一方、第２次成形品２３１の外面側に、先端部内面に凸曲面（傾斜成形面３０８と湾曲成形面３０９）を有する再絞り用ダイ２９５を配置して、再絞り成形することで、第２次成形品２３１の小径有底円筒部２２９よりも小径で下端部分の境界線が明確でない（曲率半径の大きな凹曲面となっている）有底円筒部２３４と、前工程で成形した肩部２２１を構成する円錐台形状部２２７と該有底円筒部２３４との間に凹曲面形状を有する第３次成形品２３７を成形する。
【０１１５】
尚、本工程でも、第２次成形品２３１の有底円筒部２２９と円錐台形状部２２７との境界線部分２２８がプッシャー２９４とダイ２９５との間に引っ張り込まれるまで、再絞り成形を行った。
【０１１６】
図１２の左側から３番目の第３工程に示されている様に、第３次成形品２３７は、小径の有底円筒部２３４と肩部２２１（曲面形状部２２２と屈曲部２２３と円錐台形状部２２７）との境界線部分又は連結部分が該有底円筒部２３４の半径の約２．１倍の曲率半径の凹曲面となっている。
【０１１７】
次いで、図１５に示す様に、第３次成形品２３７の小径有底円筒部２３４の内径と殆ど同一の外径を有する大径部を先端部３１４に備え、それ以外の部分が小径となっているパンチ３１０と、該パンチ３１０の小径部分の外側に配置され、先端付近から外径が漸増する領域（小径外周面３１９と湾曲成形面３２２）を有すると共に、該漸増領域に続いて、図１２に示されているトップドーム成形の第１工程で成形された肩部２２１の曲面形状部２２２と、トップドーム成形の第２工程で成形された肩部２２１の円錐台形状部２２７とのそれぞれに近似した凸曲面形状であって、しかもそれらの部分と略同一の縦方向長さを有する凸曲面形状（湾曲形成面３２１と傾斜成形面３２３）を有するプッシャー３１１とを、第３次成形品２３７の内側に挿入する一方、第３次成形品２３７の外面側に、先端部内面形状が、プッシャー３１１の外面形状に対応した凹曲面形状と内径漸減する領域とを備えたダイ３１２を配置して、該パンチ３１０で小径有底円筒部２３４の底部２３６を押圧しながら該ダイ３１２とプッシャー３１１との間で第３次成形品２３７の肩部２２１を押し延ばし成形（延伸成形）することで、第２工程で肩部２２１に形成された屈曲部２２３と、トップドーム成形の第３工程で肩部２２１に形成された屈曲部２２８とを除去する（解消する）と共に肩部２２１全体をドーム状の形状に再成形する。このトップドーム成形の第４工程では、第３次成形品２３７の肩部２２１に対して、小径有底円筒部２３４側への引張力を付与した状態で一対のダイ３１２とプッシャー３１１とにより肩部２２１を押圧することで、肩部２２１全体を滑らかな凸曲面（ドーム状の曲面）に再成形して、小径円筒部２３４と肩部２２１との境界部分（連結部分）がなだらかな凹曲面形状の傾斜部２４５と成っている第４次成形品２４６を形成する。
【０１１８】
上記工程で、金属薄板製の容器用部品が成形されたことに成る。その後、本実施形態では、図１３の左側に示されている様な、小径円筒部２４１の上半分に口絞り成形を施した（第５工程）後、図１３の中央に示されている様に、口絞り成形された部分の上半分に更に口絞り成形を施した（第６工程）の後、小径有底円筒部２４１の先端部をトリミングして開口させて容器用部品の口頸部２４１を形成させた。
【０１１９】
次いで、口頸部２４１の先端部を外巻きにカールさせて（カーリング加工を施して）カール部２０９を形成し（カール部２０９は内巻きカールでも良い）、その後、カール部２０９の下方にネジ部２０８と環状凹部２０７を成形した。
【０１２０】
尚、上記第４工程の後又は第６工程の後に、第４次成形品２４６の胴部２１６の外面に付着している潤滑剤を、第４次成形品２４６を２２０℃以上に加熱することで、揮発除去した後、胴部外面に印刷及び塗装を施し、乾燥させることも可能である。
【０１２１】
その後、胴部２１６下端側の開口部をトリミングした後、開口端部分に２段のネックイン加工と、フランジ加工を施してから、底蓋２０３を巻き締め固着することにより、口頸部２４１が開口されたボトル型缶２０１が完成する。この実施形態では、前記した直径が６６ｍｍ、高さが１６８．７ｍｍの有底円筒体から、胴部２１６の外径が６６ｍｍ、胴部長さ（底蓋巻締部２１１から肩部２２１の凸曲面形状部分の下端までの長さ）が１１６ｍｍ、口頸部２４１の外径が２８ｍｍ、口頸部２４１の高さ（円筒状部分の長さ）が２８ｍｍ、肩部２２１の凸曲面の曲率半径が５０ｍｍ、口頸部２４１と肩部２２１の連結部分の凹曲面の曲率半径が３０ｍｍ、全体の高さが約１９１ｍｍで、内容量が４５０ｍｌの容器２０１となる。すなわち、口頸部２４１と肩部２２１との連結部分の凹曲面の曲率半径は、口頸部２４１の半径以上に設定されている。
【０１２２】
その状態が図１１に示されている。図から明らかな様に、本実施形態のボトル型缶（又は容器用部品）２０１は、略円筒状の口頸部２４１と、滑らかな肩部２２１の曲面（ボトル型缶２０１の内部に曲率中心を持った曲面）から口頸部２４１へと徐々に小径になって連続している凹曲面（ボトル型缶２０１の外側に曲率中心を持った曲面）とにより、観察者に細身感や優美感を感じさせる。
【０１２３】
細身感や優美感は、肩部の曲面と、肩部と口頸部とをなだらかな凹曲面で連結していることから主として発生すると思われるが、発明者等の試作試験の結果、凹曲面の曲率半径が口頸部の半径以上になると、観察者の略全員が細身感や優美感を感じ、特に、その曲率半径が口頸部の半径の２倍以上になると、観察者の全員が優美感を強く感じることが判明した。
【０１２４】
また、本実施形態の成形加工工程は、第一実施形態に比べると、有底円筒体の底部コーナー部を、絞り成形する前に、曲率半径の大きな湾曲面にしていない点と、有底円筒体の底部側を絞り成形する工程が１工程少ない３工程である点と、再成形工程が１工程だけである点が大きく異なっている。尚、図１２の第１工程と第２工程とが、本発明の第一の絞り成形工程であり、同図の第３工程が本発明の第二の絞り成形工程であり、同図の第４工程が本発明の再成形工程である。
【０１２５】
【発明の効果】
以上の様に、請求項１の発明の方法によれば、金属薄板からなる有底円筒体の底部及び該底部近傍の胴部に、有底円筒体の底部側部分の外面に接触させるダイと有底円筒体の底部側部分の内面に接触させるプッシャーとによって皺押さえしながら、絞りパンチによる絞り成形を複数回繰り返して付与することにより、前記胴部に続く傾斜面から成る肩部と、該肩部に続く前記小径の有底円筒部とを形成した後、先端部に直径方向外方へ突出している大径部を有し、該大径部の下方が小径になっており、全体として略円柱状のパンチと、先端の外径が該パンチの大径部よりも小径で、該先端付近から離れるに従って外径が漸増する領域を備えた略円筒状のプッシャーの先端側を、前記有底円筒部内に挿入し、一方、前記有底円筒体の外側には、円筒状の内周面と、該内周面から先端側に近づくに従って徐々に拡径するようなテーパー面が付与された傾斜成形面と、該傾斜成影面から離れるに従って拡径する方向に湾曲された環状の湾曲成形面とを備えたダイを、前記湾曲成形面側が前記有底円筒体側の底部側に近くなる様に配置させ、前記パンチ及び前記プッシャーと、前記ダイとが互いに接近する方向に前記パンチと前記ダイとを相対的に移動させることによって、前記有底円筒部を更に小径化すると共に、前記肩部と前記有底円筒部とを連結する部分が、前記肩部の表面から徐々に前記有底円筒部の表面に移行する様な傾斜面であって、該傾斜面の曲率中心が前記容器用部品の外側に存在し、かつ該傾斜面の曲率半径が前記有底円筒部の半径以上であるものを形成する様に、前記小径の有底円筒部を、更に小径の有底円筒部にすると共に該有底円筒部と前記肩部との境界部分がなだらかな傾斜面となる様に再絞り成形する第二の絞り成形工程を行うので、前記小径の有底円筒部と前記肩部との境界部分を、なだらかな傾斜面（凹曲面）とすることができる。
【０１２６】
それに続けて、形成予定の肩部形状の少なくとも上部の形状を先端部内面に有するダイと、形成予定の肩部形状の少なくとも上部の形状を先端部外面に有するプッシャーと、小径の有底円筒部の底部に対して押圧力を加えるパンチとを用い、該パンチによって前記小径の有底円筒部の底部に対して押圧力を加えることにより、前記小径の有底円筒部の円筒部分及び前記肩部に前記底部側への引張力を与えながら、複数回の絞り成形により形成された小径の有底円筒部と前記肩部との境界線部分であった痕跡の１以上を消失させて、滑らかな傾斜面に再成形するので、小径の有底円筒部と、滑らかな傾斜面を有する肩部と、前記肩部と前記小径有底円筒部との境界部分（連結部分）がなだらかな傾斜面を有する金属薄板製の容器用部品を形成することができる。
【０１２７】
また、請求項２の発明の方法によれば、上記の請求項１の発明で得られる効果に加えて、先端部が直径方向外へ突出して大径部となっているパンチを使用すると共に、この大径部をプッシャーの先端よりも小径の有底円筒部の底部側に配置させてから、パンチとダイとを相対的に移動させることにより再成形工程を行うので、パンチの先端部の外周面が前記小径の有底円筒部の内周面に密着して、該パンチからの押圧力を、前記小径の有底円筒部の底部に確実に伝えることができる。
【０１２８】
その結果、肩部が前記底部側に引っ張られて、第二の絞り工程後に存在していた境界線部分がダイとプッシャーとの間に入り込むと、該境界線部分が前記小径の有底円筒部側への引張力とダイとプッシャーとから押圧力とを受けるので、境界線部分の屈曲部が引き延ばされ、ダイの先端部内面形状（形成予定の容器用部品の少なくとも小径の有底円筒部の下方部分及び肩部の上方部分の形状）及びプッシャーの先端部外面形状（形成予定の容器用部品の少なくとも小径の有底円筒部の下方部分及び肩部の上方部分の形状）と同一の形状に、前記屈曲部を再成形できる。すなわち肩部の外面及び内面に、それぞれダイの内面形状及びプッシャーの外面形状を転写するので、複数回の絞り成形によって形成されて、前記小径の有底円筒部と傾斜面から成る肩部との境界として肩部に存在した痕跡を滑らかにすることができる。
【０１２９】
そして、請求項３の発明の方法によれば、請求項１又は２の発明と同様の効果を得られることに加え、第二の絞り成形工程では、前回の絞り成形によって形成された小径の有底円筒部と傾斜面から成る肩部との境界線部分を、ダイとプッシャーとの間に引き込むまで絞り成形を行うので、該境界線部分の屈曲の程度を浅くでき、後で行われる再成形工程の押し延ばしにより、肩部を滑らかな傾斜面に容易に再成形することができる。
【０１３０】
さらに、請求項４の発明の方法によれば、請求項１乃至３のいずれかの発明と同様の効果を得られることに加えて、第一の絞り成形工程の複数回の絞り成形のうち、２回目以降の絞り成形では、前回の絞り成形によって形成された前記小径の有底円筒部と傾斜面から成る肩部との境界線部分をダイとプッシャーとの間に引き込んで該境界線部分の屈曲の程度を浅くする加工を行うので、その後に行う再成形工程でダイとプッシャーとにより押し延ばしすることにより、該境界線部分の痕跡を容易に消すことができる。
【０１３１】
そしてまた、請求項５の発明の方法によれば、請求項１乃至４のいずれかの発明と同様の効果を得られることに加えて、第一の絞り成形工程のうちの２回目以降の絞り成形で、前回の絞り成形により形成された前記小径の有底円筒部と傾斜面から成る肩部との境界線部分の屈曲の程度を浅くした後、第一の再成形工程では屈曲の程度を浅くされた境界線部分の痕跡の１以上を押し延ばして滑らかにでき、かつその後の第二の絞り成形工程で、有底円筒部を更に小径に絞り成形すると共に、その小径有底円筒部と肩部との境界をなだらかな傾斜面にし、更に、第一の再成形工程での小径有底円筒部と肩部との境界線部分の屈曲の程度を浅くした後、第二の再成形工程で、屈曲の程度を浅くした境界線部分の痕跡を有する肩部を押し延ばして滑らかにするので、全体として滑らかな傾斜面を有する肩部と、小径有底円筒部と、曲率中心を前記容器用部品の外側に有し、かつ、曲率半径が該有底円筒部の半径以上の、なだらかな傾斜面となっている前記肩部から前記小径有底円筒部への移行部分を有する金属薄板製容器用部品を形成することができる。
【０１３２】
本発明の金属薄板製の容器用部品の製造方法によれば、肩部から小径の円筒部への移行部分では、肩部の傾斜面から小径の円筒部に到る部分が、徐々に傾きが変化する曲面となっており、しかも該移行部分は、曲率中心を容器用部品の外側に有し、前記小径の円筒部の半径以上の曲率半径を備えているので、胴部に比べて小径である円筒部及びその下端部分の長さが長くなる結果、全体として、細身感及び優美感を有する容器用部品を得ることができる。
【０１３３】
更に、本発明の金属薄板製の容器用部品の製造方法によって形成された容器用部品は、小径円筒部の先端部分を開口して、カール部を形成することができるので、小径円筒部を飲み口又は注ぎ口とし使用でき、また、このカール部にキャップのシール材を密着させることにより、この部分を密封することができるので、容器の部品として使用できる。従って、小径円筒部にキャップを冠着させ、胴部下端に底蓋を固着して容器を完成させるか、または、胴部下端部を、一端開口の円筒状体の開口端部分に接合或いは巻き締め固着（胴部下端部に缶蓋のフランジ部を形成する）し、小径円筒部にキャップを冠着させて（例えば、カール部の外面に沿ってキャップのスカート部をクリンプしたり、更に小径円筒部のカール部の下方にネジ部を形成し、ネジキヤップを小径円筒部に螺合させて）飲料又は粉体等の容器とすることができる。
上記した様に、本発明の金属薄板製の容器用部品の製造方法によって形成された容器用部品は様々な内容物を充填し、密封する容器に使用可能である。
【図面の簡単な説明】
【図１】  この発明に係る方法で製造した容器の一例を示す一部を破断した正面図である。
【図２】  図１に示す容器の製造工程のうち、素材板から有底円筒体を製造するまでの過程を示す概略的な工程図である。
【図３】  図１に示す容器の製造工程のうち、有底円筒体から小径の有底円筒部および滑らかな肩部を形成する過程を示す概略的な工程図である。
【図４】  図１に示す容器の製造工程のうち、小径有底円筒部と肩部との境界部分に生じている線状の痕跡を消して容器用部品を形成する過程を示す概略的な工程図である。
【図５】  有底円筒体の底部に絞り成形加工を施して有底円筒部を形成する過程を示す部分断面図である。
【図６】  有底円筒部を更に小径に絞り成形し、かつ肩部を滑らかに成形する過程を示す部分断面図である。
【図７】  有底円筒部を更に小径に絞り成形し、かつ肩部を滑らかに成形する過程を示す部分断面図である。
【図８】  肩部の押し延ばしをおこなって滑らかな肩部を成形する過程を示す部分断面図である。
【図９】  有底円筒部を更に小径に絞り成形しつつ肩部を滑らかにする過程を示す部分断面図である。
【図１０】  肩部の押し延ばしをおこなって境界部に痕跡を消去しつつ滑らかな肩部を成形する過程を示す部分断面図である。
【図１１】  この発明に係るボトル型缶の一例を半分を断面で示す正面図である。
【図１２】  図１１に示すボトル型缶を製造する過程における有底円筒体の底部側の絞り成形と再成形（リフォーム）との過程を示す工程図である。
【図１３】  その有底円筒部を口絞りしてからトリミングして容器用部品の口頸部を成形する過程の工程図である。
【図１４】  図１２に示す第３工程の実施状況を説明するための部分断面図である。
【図１５】  図１２に示す第４工程の実施状況を説明するための部分断面図である。
【図１】
0004681143.tif 000002
【図２】
0004681143.tif 000003
【図３】
0004681143.tif 000004
【図４】
0004681143.tif 000005
【図５】
0004681143.tif 000006
【図６】
0004681143.tif 000007
【図７】
0004681143.tif 000008
【図８】
0004681143.tif 000009
【図９】
0004681143.tif 000010
【図１０】
0004681143.tif 000011
【図１１】
0004681143.tif 000012
【図１２】
0004681143.tif 000013
【図１３】
0004681143.tif 000014
【図１４】
0004681143.tif 000015
【図１５】
0004681143.tif 000016